(57)【特許請求の範囲】
【請求項１】
下記（Ａ）で表され、ベンゼンに可溶である有機シリコーン樹脂を５．０〜２０．０重量％と、下記（Ｂ）で表される流動油分から選択される一種または二種以上を１．０〜１５．０重量％とを配合することを特徴とするペンシル状化粧料。
（Ａ）Ｒ3ＳｉＯ1/2単位およびＳｉＯ2単位からなり、平均式：
【化１】
0003586729.tif 000006
（式中、Ｒは炭素数１〜６までの炭化水素基またはフェニル基を表し、ｎは１．０から１．８までの値を表す。）である有機シリコーン樹脂。
（Ｂ）イソステアリルアルコールリンゴ酸ジエステル、
イソオクタン酸トリグリセリド、
メチルフェニルポリシロキサン。
【発明の詳細な説明】
【０００１】
【発明の属する技術分野】
本発明はペンシル状化粧料に関し、特に使用時および切削時の欠け、ひび、折れ等が抑制されたペンシル状化粧料に関する。
【０００２】
【従来の技術および発明が解決しようとする課題】
一般に化粧持ちのよいアイライナーペンシル、アイブロウペンシルなどのペンシル状化粧料は、固型油分、流動油分、揮発油分、樹脂を主成分とし、塗布後、処方中の揮発油分が揮散すると連続的な皮膜を皮膚上に形成するものである。生成された皮膜は水に不溶であるから汗や涙に滲まず、皮脂にも強く、取り除く際はリムーバーで濡らせば一連の皮膜としてはがし取ることができる。このタイプのペンシル状化粧料は使用性の点から樹脂の選択が重要である。近年開発された有機シリコーン樹脂を用いたペンシル状化粧料は、なめらかに描けて、耐水性、耐油性が良好で、化粧持ちに優れているため、汎用されている樹脂である。
【０００３】
一方、ペンシル状化粧料の形態としては、鉛筆のように削って使用するタイプと、シャープペンシルのように繰り出して使用するタイプがあり、繰り出しタイプには、カートリッジ式に中身が取り替えられるタイプがある。
しかしながら、鉛筆タイプのペンシル状化粧料の場合、切削時に欠けを生じやすいという問題点があった。また、繰り出しタイプのものでは、使用時の折れがしばしば生じるという問題点があった。
【０００４】
【課題を解決するための手段】
そこで本発明者らは、切削時の欠け等を低減すべく、樹脂として有機シリコーン樹脂を用いた場合の流動油分の組み合わせについて種々検討を重ねた結果、所定の流動油分を用いれば、切削時の欠けや使用時の折れをほとんどなくすことができることを見い出し、本発明を完成した。
【０００５】
即ち本発明は、下記（Ａ）で表される有機シリコーン樹脂を５．０〜２０．０重量％と、下記（Ｂ）で表される流動油分から選択される一種または二種以上を１．０〜１５．０重量％とを配合することを特徴とするペンシル状化粧料である。
【０００６】
（Ａ）Ｒ３ＳｉＯ１／２単位およびＳｉＯ２単位からなり、平均式：
【０００７】
【化２】
ＲｎＳｉＯ（４−ｎ）／２
【０００８】
（式中、Ｒは炭素数１〜６までの炭化水素基またはフェニル基を表し、ｎは１．０から１．８までの値を表す。）である有機シリコーン樹脂。
（Ｂ）イソステアリルアルコールリンゴ酸ジエステル、イソオクタン酸トリグリセリド、メチルフェニルポリシロキサン。
【０００９】
本発明で用いられる上記（Ａ）で示される有機シリコーン樹脂は、Ｒ３ＳｉＯ１／２単位およびＳｉＯ２単位の組み合わせからなり、その割合は平均式：ＲｎＳｉＯ（４−ｎ）／２（ｎは１．０から１．８までの値を表す。）を満足するように選ばれ、約１５００〜１００００までの平均分子量を有することが望ましい。
【００１０】
上記有機シリコーン樹脂はベンゼンに可溶であり、各種の方法で製造し得る。一例をあげると、一般式Ｒ３ＳｉＸ、およびＳｉＸ４（Ｘは加水分解し得る基、たとえば塩素、臭素、フッ素、アルコキシ基、たとえばメトキシ、エトキシなどの基、アシロキシ基を表す。）で示される化合物を、目的とする樹脂組成に応じてトルエン、ベンゼン、キシレンなどのごとき適当な溶媒に添加し、次いでこの溶媒を適当な酸性溶媒中における希望する加水分解および共縮合を得るのに十分な量の水中に加える。こうして得られた二相系から水相を除去し、残留する樹脂状物質を重炭酸ナトリウムあるいは他のアルカリ性物質の充分量を用いて中和し、溶媒を留去すれば目的の有機シリコーン樹脂が得られる。
本発明における有機シリコーン樹脂の配合量はペンシル状化粧料全量中の５．０〜２０．０重量％、好ましくは１０．０〜１５．０重量％である。有機シリコーン樹脂が５．０重量％未満では化粧持ちが悪く、２０．０重量％を超えて配合すると使用性が悪くなる。
このような有機シリコーン樹脂としては、例えばＫＦ７３１２Ｆ、ＫＦ７３１２Ｊ、ＫＦ７３１２Ｋ、ＫＦ９００１、ＫＦ９００２（信越シリコーン社製商品名）、ＢＹ１１−０１８（東レ社製商品名）等が挙げられる。
有機シリコーン樹脂は、あらかじめ揮発油分（溶剤）に溶解させたものを化粧料中に配合する。この時の揮発油分としては、例えばデカメチルシクロペンタシロキサン、オクタメチルシクロテトラシロキサン、イソパラフィン等が挙げられる。
【００１１】
本発明で用いられる流動油分は、２−エチルヘキサン酸セチル、トリイソステアリン酸グリセリル、ジカプリン酸ネオペンチルグリコール、イソステアリルアルコールリンゴ酸ジエステル、トリメチロールプロパントリイソオクタノエート、イソオクタン酸トリグリセリド、ペンタエリスリトールテトライソオクタノエート、パルミチン酸オクチル、クエン酸アセチルトリブチル、ジメチルポリシロキサン（６〜５０００ｃｓ）およびメチルフェニルポリシロキサンから選ばれる一種または二種以上である。このうち特に好ましいものは、イソステアリルアルコールリンゴ酸ジエステル、イソオクタン酸トリグリセリドおよびメチルフェニルポリシロキサンである。
本発明のペンシル状化粧料における流動油分の配合量は、１．０〜１５．０重量％が好ましく、さらに好ましくは、４．０〜１０．０重量％である。流動油分が１．０重量％未満では皮膜の可塑化力がなく、１５．０重量％を超えると二次付着が生じ、化粧もちが悪くなる。
【００１２】
本発明のペンシル状化粧料としては、アイライナーペンシル、アイブローペンシルの他に、リップペンシル、ペンシル状アイシャドーが含まれる。
【００１３】
本発明のペンシル状化粧料には、上記成分に加えて必要に応じ、固型油分、顔料、色材、保湿剤、防腐剤、酸化防止剤、香料、薬剤、溶剤等を本発明の効果を損なわない質的、量的条件下で使用することが可能である。
【００１４】
【実施例】
次に、実施例を挙げて、本発明を詳細に説明する。本発明はこれによって限定されるものではない。なお配合量は特に断わらない限り重量％である。
【００１５】
実施例１〜１１、比較例１〜３
表１および表２に示す組成のアイライナーペンシル（鉛筆状）を製造し、切削時の欠けについて評価した。その結果を表１，２に示す。製造方法および評価方法は次のとおりである。
【００１６】
［製造方法］
固型油分、流動油分および界面活性剤を９０℃で加熱溶解し、ここに色材と体質顔料を分散・混合した後、有機シリコーン樹脂液とデカメチルシクロペンタシロキサンを９０℃で分散・混合する。次いで脱気後、容器に充填する。
【００１７】
［切削時の欠けの評価方法］
通常の切削を行う場合よりも過酷なテストとして、次の２つのテスト法（Ａ法、Ｂ法）を実施した。
【００１８】
▲１▼Ａ法：加速テスト
恒温槽５〜４０℃のサイクル／１日にサンプルを入れ、５日後に恒温槽からサンプルを取り出す。次に切削テストとして、先付けした軸から露出した芯の部分を机上で紙に塗布して減らし、シャープナーで先端を尖らさず、直径約２ｍｍとなるまでゆっくりと回しながら削り、以下同じ操作を鉛筆が短くなるまで繰り返す。１本について折れ２回以下を合格とする。なお、シャープナーは市販のシャープナーを使用した。各サンプルにつき、１０本ずつ使用し、不合格の本数を調べた。
【００１９】
▲２▼Ｂ法：過酷テスト
軸から露出した芯を、先端を尖らせたまま、シャープナーでゆっくりと回しながら削り、鉛筆が短くなるまで連続的に削る。１本について折れ２回以下を合格とする。シャープナーはＡ法の場合と同様である。各サンプルにつき、１０本ずつ使用して不合格の本数を調べた。
【００２０】
【表１】
0003586729.tif 000002
【００２１】
【表２】
0003586729.tif 000003
【００２２】
表１，２からわかるように、本発明の流動油分を用いた実施例１〜１１はいずれも切削時の欠けの評価でＡ法、Ｂ法共に不合格のものはなかった。このうち特に、流動油分として、イソステアリルアルコールリンゴ酸ジエステル、イソオクタン酸トリグリセリドおよびメチルフェニルポリシロキサンを使用した実施例４、６および１１については、テストした１０本のサンプルすべてに折れが１回もないという結果が得られた。
【００２３】
実施例１２〜２２、比較例４〜６
表３および表４に示す組成のアイライナーペンシル（繰り出し式）を製造し、使用時の折れについて評価した。その結果を表３，４に示す。製造方法は実施例１〜１１の場合と同様である。また評価方法は次のとおりである。
【００２４】
［使用時の折れの評価方法］
繰り出しタイプのペンシルの使用時の折れの評価として次の２つの方法（Ｃ法、Ｄ法）を実施した。
【００２５】
▲１▼Ｃ法：落下強度（横）
室温で横置きの状態で落下させ、５回繰り返し、折れのなかったものを合格とする。各サンプルについて５本ずつ使用し、不合格の本数を調べた。
【００２６】
▲２▼Ｄ法：実使用テスト（携帯及び使用）
女性パネル各１０名にサンプルを１日１度は使用し、更にハンドバッグ等のポーチ内に入れ、携帯をしてもらい、これを２週間継続し、折れの発生があった人数を調べた。
【００２７】
【表３】
0003586729.tif 000004
【００２８】
【表４】
0003586729.tif 000005
【００２９】
実施例２３  ペンシル状リップライナー
セレシン                                １０  重量％
マイクロクリスタリンワックス              ３
キャンデリラロウ                          ２
イソオクタン酸トリグリセリド            １０
デカメチルシクロペンタシロキサン          ３
有機シリコーン樹脂液                    ２５
（トリメチルシロキシケイ酸、５０％デカメチルシクロペンタシロキサン溶液）
セスキイソステアリン酸グリセリル          １
色材                                    ３０
体質顔料                                残部
［製法］
実施例１〜１１と同様である。
【００３０】
実施例２４  ペンシル状アイシャドー
セレシン                                １０  重量％
マイクロクリスタリンワックス              ３
キャンデリラロウ                          ２
メチルフェニルポリシロキサン            １０
（シリコンＫＦ５６）
デカメチルシクロペンタシロキサン          ６
有機シリコーン樹脂液                    ２５
（トリメチルシロキシケイ酸、５０％デカメチルシクロペンタシロキサン溶液）
セスキイソステアリン酸グリセリル          １
色材                                    ２０
体質顔料                                残部
［製法］
実施例１〜１１と同様である。
【００３１】
【発明の効果】
以上説明したように、本発明のペンシル状化粧料は、切削時の欠けや、使用時の折れがなく、使用性に優れたものである。